(57)【要約】【課題】  光源として冷陰極蛍光ランプを用いた場合に、色再現範囲を拡大することが可能な液晶表示装置を提供する。【解決手段】  冷陰極蛍光ランプ２１の緑色蛍光体を、ＢａＭｇＡｌ10Ｏ17：Ｅｕ，Ｍｎから構成する。緑色蛍光体がＬａＰＯ4：Ｃｅ，Ｔｂから構成されている場合の緑色発光スペクトルＧ１００と比べて、緑色発光スペクトルＧ１の波長領域が短波長側となり、スペクトル幅も狭くなる。よって、緑色表示光ＬＯｇと赤色表示光ＬＯｒとの波長領域の重なりが小さくなる。また、青色表示光ＬＯｂのスペクトル特性（青色スペクトル特性）が、所定の条件式（条件式（１）〜（３））を満たすようにする。緑色表示光ＬＯｇと青色表示光ＬＯｂとの波長領域の重なりも小さくなる。【選択図】  図３
2006322991.tif 000002
【特許請求の範囲】
【請求項１】
赤色蛍光体、ＢａＭｇＡｌ10Ｏ17：Ｅｕ，Ｍｎからなる緑色蛍光体、およびＢａＭｇＡｌ10Ｏ17：Ｅｕからなる青色蛍光体を含んで構成され、白色光を発する冷陰極蛍光ランプと、
前記白色光を映像信号に基づいて変調し、表示光として出射する液晶パネルと
を備え、
前記表示光の青色スペクトル特性において、最大ピーク強度をＰｂmax、波長が５０６ｎｍのときのピーク強度をＰｂ（５０６ｎｍ）、波長が５３０ｎｍのときのピーク強度をＰｂ（５３０ｎｍ）、波長が５５０ｎｍのときのピーク強度をＰｂ（５５０ｎｍ）としたとき、Ｐｂmax、Ｐｂ（５０６ｎｍ）、Ｐｂ（５３０ｎｍ）およびＰｂ（５５０ｎｍ）はそれぞれ、以下の条件式（１）ないし条件式（３）を満たす
ことを特徴とする液晶表示装置。
Ｐｂ（５０６ｎｍ）／Ｐｂmax≦０．５５０  ……（１）
Ｐｂ（５３０ｎｍ）／Ｐｂmax≦０．１００  ……（２）
Ｐｂ（５５０ｎｍ）／Ｐｂmax≦０．０２５  ……（３）
【請求項２】
前記液晶パネルは、前記映像信号に基づいて変調された前記白色光のうち、青色波長領域の光のみを選択的に透過する青色カラーフィルタを有し、
前記青色カラーフィルタが、前記条件式（１）ないし条件式（３）を満たすように構成されている
ことを特徴とする請求項１に記載の液晶表示装置。
【請求項３】
前記青色カラーフィルタは、青色顔料としてのピグメントブルー（Ｐ．Ｂ．１５：６）と、紫色顔料としてのピグメントバイオレット（Ｐ．Ｖ．２３）とを含んで構成され、
前記ピグメントブルー（Ｐ．Ｂ．１５：６）と前記ピグメントバイオレット（Ｐ．Ｖ．２３）との含有比率が、３：７から４：６までの範囲内にある
ことを特徴とする請求項２に記載の液晶表示装置。
【請求項４】
前記青色カラーフィルタの膜厚が、前記条件式（１）ないし条件式（３）を満たすように調整されている
ことを特徴とする請求項２に記載の液晶表示装置。
【請求項５】
前記冷陰極蛍光ランプと前記液晶パネルとの間、または前記液晶パネル内に、前記白色光のスペクトル特性を調整すると共にこの調整した白色光を前記液晶パネルへと導く調整層を備え、
前記調整層が、前記条件式（１）ないし条件式（３）を満たすように構成されている
ことを特徴とする請求項１に記載の液晶表示装置。
【請求項６】
前記調整層は、その透過率が前記条件式（１）ないし条件式（３）を満たすように調整された拡散板である
ことを特徴とする請求項５に記載の液晶表示装置。
【請求項７】
前記赤色蛍光体は、ＹＶＯ4：ＥｕまたはＹ（Ｐ，Ｖ）Ｏ4：Ｅｕにより構成されている
ことを特徴とする請求項１に記載の液晶表示装置。
【請求項８】
前記赤色蛍光体は、Ｙ2Ｏ3：Ｅｕにより構成され、
前記表示光の赤色スペクトル特性において、最大ピーク強度をＰｒmax、波長が５８０ｎｍのときのピーク強度をＰｒ（５８０ｎｍ）、波長が６００ｎｍのときのピーク強度をＰｒ（６００ｎｍ）としたとき、Ｐｒmax、Ｐｒ（５８０ｎｍ）およびＰｒ（６００ｎｍ）はそれぞれ、以下の条件式（４）および条件式（５）を満たす
ことを特徴とする請求項１に記載の液晶表示装置。
Ｐｒ（５８０ｎｍ）／Ｐｒmax≦０．２００  ……（４）
Ｐｒ（６００ｎｍ）／Ｐｒmax≦０．８５０  ……（５）
【請求項９】
前記液晶パネルは、前記映像信号に基づいて変調された前記白色光のうち、赤色波長領域の光のみを選択的に透過する赤色カラーフィルタを有し、
前記赤色カラーフィルタが、前記条件式（４）および条件式（５）を満たすように構成されている
ことを特徴とする請求項８に記載の液晶表示装置。
【発明の詳細な説明】
【技術分野】
【０００１】
本発明は、冷陰極蛍光ランプ（ＣＣＦＬ；Cold Cathode Fluorescent Lamp）を利用して画像表示を行う液晶表示装置に関する。
【背景技術】
【０００２】
液晶表示装置は、画像を表示する際の照明方法によっていくつかのタイプに分類される。そのうちの代表的なものとして、液晶パネルの背後に配置した光源（いわゆるバックライト）を利用する透過型の液晶表示装置が挙げられる。このような光源としては、一般的には冷陰極管と呼ばれる冷陰極蛍光ランプ（ＣＣＦＬ）が用いられている。
【０００３】
そのなかでも例えば液晶テレビ用の冷陰極蛍光ランプとしては、一般的に、赤色蛍光体としてＹ2Ｏ3：Ｅｕが、緑色蛍光体としてＬａＰＯ4：Ｃｅ，Ｔｂが、青色蛍光体としてＢａＭｇＡｌ10Ｏ17：Ｅｕが、それぞれ用いられている（例えば、非特許文献１，２）。ここで、Ｙ2Ｏ3、ＬａＰＯ4、およびＢａＭｇＡｌ10Ｏ17を母体といい、Ｅｕおよび（Ｃｅ，Ｔｂ）を発光中心という。
【０００４】
図７は、これら各色蛍光体の発光スペクトル特性を表したものである。この図において、赤色発光スペクトルＲ１０１は赤色蛍光体Ｙ2Ｏ3：Ｅｕの発光スペクトルを、緑色発光スペクトルＧ１００は緑色蛍光体ＬａＰＯ4：Ｃｅ，Ｔｂの発光スペクトルを、青色発光スペクトルＢ１０１はＢａＭｇＡｌ10Ｏ17：Ｅｕの発光スペクトルを、それぞれ表している。このような各色発光スペクトル特性によって、バックライトとしての冷陰極蛍光ランプから、白色光が出射される。そしてこの白色光が、液晶パネルの各画素に配置されたカラーフィルタによって赤（Ｒ）、緑（Ｇ）および青（Ｂ）の三原色に色分離されることで、カラー表示が行われるようになっている。
【０００５】
【非特許文献１】蛍光体同学会編，「蛍光体ハンドブック」，初版，オーム社，１９８７，ｐ．２１９、ｐ．２２８
【非特許文献２】T.Takahashi，「Color filter for liquid crystal display」，日本画像学会誌，日本画像学会，２００２年，第４１巻，第一号，ｐ．６８
【発明の開示】
【発明が解決しようとする課題】
【０００６】
ここで、図７において符号Ｐ１０１〜Ｐ１０３で示したように、緑色蛍光体ＬａＰＯ4：Ｃｅ，Ｔｂによる緑色発光スペクトルＧ１００は、広い波長領域に存在している（約４８０〜６５０ｎｍ程度の領域）。したがって、赤色発光スペクトルＲ１０１や青色発光スペクトルＢ１０１と重なる波長領域も広くなり、表示光における緑色光の色純度が低下してしまうという問題があった。
【０００７】
そこで、緑色蛍光体としてＬａＰＯ4：Ｃｅ，Ｔｂの代わりに、ＢａＭｇＡｌ10Ｏ17：Ｅｕ，Ｍｎを用いることが考えられる。この緑色蛍光体ＢａＭｇＡｌ10Ｏ17：Ｅｕ，Ｍｎは、ＬａＰＯ4：Ｃｅ，Ｔｂと比べて発光スペクトルが存在する波長領域が狭いため、赤色発光スペクトルＲ１０１や青色発光スペクトルＢ１０１と重なる波長領域も狭くなり、その結果、表示光における緑色光の色純度が高まり、良好な緑色を表現することができる。
【０００８】
本出願人はこのことを確認するため、以下の実験を行った。具体的には、液晶表示装置の冷陰極蛍光ランプにおいて、緑色蛍光体としてＬａＰＯ4：Ｃｅ，Ｔｂを用いた場合と、ＢａＭｇＡｌ10Ｏ17：Ｅｕ，Ｍｎを用いた場合（（１），（２）の２つ）とで、それぞれ、表示光における各色光の色度を測定した。以下に示したのは、そのうちの緑色光および青色光の色度測定結果であり、ｘｙ色度図上の色度点（ｘ，ｙ座標）でそれぞれ示している。
・ＬａＰＯ4：Ｃｅ，Ｔｂ                …緑色光の色度（０．２８２，０．５８８）
青色光の色度（０．１４３，０．０７５）
・ＢａＭｇＡｌ10Ｏ17：Ｅｕ，Ｍｎ（１）…緑色光の色度（０．２０７，０．６３０）
青色光の色度（０．１３９，０．１１２）
・ＢａＭｇＡｌ10Ｏ17：Ｅｕ，Ｍｎ（２）…緑色光の色度（０．１８４，０．６５６）
青色光の色度（０．１４１，０．０９８）
【０００９】
この結果から、緑色蛍光体としてＢａＭｇＡｌ10Ｏ17：Ｅｕ，Ｍｎを用いた場合、緑色光については、ＬａＰＯ4：Ｃｅ，Ｔｂを用いた場合と比べてｘ値が増加すると共にｙ値が減少しているので、色純度が向上していることが分かる。
【００１０】
ところが青色光については、ＬａＰＯ4：Ｃｅ，Ｔｂを用いた場合と比べて、ｘ値は同等であるもののｙ値が増加してしまい、色純度が低下してしまうことが分かる。また、この青色光のｙ値が、ＮＴＳＣ（National Television System Committee）基準のｙ値である０．０８よりも大きいので、放送規格であるＮＴＳＣを満たさなくなり、青色を充分に表現できなくなってしまう虞がある。なお、青色光のｙ値が０．０８よりも大きいことは、青色がシアン色になってしまうことを意味する。
【００１１】
このように従来の技術では、液晶表示装置の光源として冷陰極蛍光ランプを用いた場合に、表示光における緑色光および青色光の高色純度を両立させ、広範な色再現性を実現するのが困難であった。
【００１２】
本発明はかかる問題点に鑑みてなされたもので、その目的は、光源として冷陰極蛍光ランプを用いた場合に、色再現範囲を拡大することが可能な液晶表示装置を提供することにある。
【課題を解決するための手段】
【００１３】
本発明の液晶表示装置は、赤色蛍光体、ＢａＭｇＡｌ10Ｏ17：Ｅｕ，Ｍｎからなる緑色蛍光体、およびＢａＭｇＡｌ10Ｏ17：Ｅｕからなる青色蛍光体を含んで構成され、白色光を発する冷陰極蛍光ランプと、この白色光を映像信号に基づいて変調し、表示光として出射する液晶パネルとを備え、表示光の青色スペクトル特性において、最大ピーク強度をＰｂmax、波長が５０６ｎｍのときのピーク強度をＰｂ（５０６ｎｍ）、波長が５３０ｎｍのときのピーク強度をＰｂ（５３０ｎｍ）、波長が５５０ｎｍのときのピーク強度をＰｂ（５５０ｎｍ）としたとき、Ｐｂmax、Ｐｂ（５０６ｎｍ）、Ｐｂ（５３０ｎｍ）およびＰｂ（５５０ｎｍ）がそれぞれ、以下の条件式（１）ないし条件式（３）を満たすようにしたものである。
Ｐｂ（５０６ｎｍ）／Ｐｂmax≦０．５５０  ……（１）
Ｐｂ（５３０ｎｍ）／Ｐｂmax≦０．１００  ……（２）
Ｐｂ（５５０ｎｍ）／Ｐｂmax≦０．０２５  ……（３）
【００１４】
本発明の液晶表示装置では、赤色蛍光体、緑色蛍光体および青色蛍光体を含む冷陰極蛍光ランプから、これらの蛍光体を用いた白色光が出射される。そしてこの白色光は、映像信号に基づいて液晶パネルで変調され、表示光として出射する。ここで、緑色蛍光体がＢａＭｇＡｌ10Ｏ17：Ｅｕ，Ｍｎから構成されているので、冷陰極蛍光ランプにおける緑色発光スペクトルでは、その波長領域が従来よりも短波長側になると共に、スペクトル幅が従来よりも狭くなる。よって、表示光における緑色光と赤色光との重なりが小さくなる。また、表示光の青色スペクトル特性が所定の条件式を満たすように設定されているので、表示光における緑色光と青色光との波長領域の重なりも、従来と比べて小さくなる。
【００１５】
本発明の液晶表示装置では、上記液晶パネルが、映像信号に基づいて変調された白色光のうち、青色波長領域の光のみを選択的に透過する青色カラーフィルタを有し、この青色カラーフィルタが、上記条件式（１）ないし条件式（３）を満たすようにすることが可能である。また、例えばこの青色カラーフィルタを、青色顔料としてのピグメントブルー（Ｐ．Ｂ．１５：６）と、紫色顔料としてのピグメントバイオレット（Ｐ．Ｖ．２３）とを含んで構成するようにし、これらピグメントブルー（Ｐ．Ｂ．１５：６）とピグメントバイオレット（Ｐ．Ｖ．２３）との含有比率を、３：７から４：６までの範囲内とすることで、上記条件式（１）ないし条件式（３）を満たすようにすることが可能である。
【００１６】
ここで、「青色波長領域」とは、青色光の波長領域を意味し、光源が冷陰極蛍光ランプの場合、約３８０〜４８０ｎｍ程度の領域を意味する。また、「Ｐ．Ｂ．１５：６」とは、「ピグメントナンバーが１５：６であるピグメントブルーの青色顔料」を意味し、「Ｐ．Ｖ．２３」とは、「ピグメントナンバーが２３であるピグメントバイオレットの紫色顔料」を意味する。
【００１７】
また、上記赤色蛍光体をＹ2Ｏ3：Ｅｕにより構成し、上記表示光の赤色スペクトル特性において、最大ピーク強度をＰｒmax、波長が５８０ｎｍのときのピーク強度をＰｒ（５８０ｎｍ）、波長が６００ｎｍのときのピーク強度をＰｒ（６００ｎｍ）としたとき、Ｐｒmax、Ｐｒ（５８０ｎｍ）およびＰｒ（６００ｎｍ）がそれぞれ、以下の条件式（４）および条件式（５）を満たすように構成することが可能である。
Ｐｒ（５８０ｎｍ）／Ｐｒmax≦０．２００  ……（４）
Ｐｒ（６００ｎｍ）／Ｐｒmax≦０．８５０  ……（５）
この場合において、上記液晶パネルが、映像信号に基づいて変調された白色光のうち、赤色波長領域の光のみを選択的に透過する赤色カラーフィルタを有し、この赤色カラーフィルタが、上記条件式（４）および条件式（５）を満たすようにすることが可能である。
【００１８】
また、上記赤色蛍光体を、ＹＶＯ4：ＥｕまたはＹ（Ｐ，Ｖ）Ｏ4：Ｅｕにより構成するようにしてもよい。このように構成した場合、冷陰極蛍光ランプにおける赤色発光スペクトルの波長領域が従来よりも長波長側となるので、表示光における緑色光と赤色光との波長領域の重なりが、より小さくなる。
【００１９】
なお、「赤色波長領域」とは、上記青色波長領域と同様に赤色光の波長領域を意味し、光源が冷陰極蛍光ランプの場合、約５８０〜７００ｎｍ程度の領域を意味する。
【発明の効果】
【００２０】
本発明の液晶表示装置によれば、冷陰極蛍光ランプの緑色蛍光体をＢａＭｇＡｌ10Ｏ17：Ｅｕ，Ｍｎから構成すると共に、表示光の青色スペクトル特性が所定の条件式を満たすようにしたので、表示光における緑色光と赤色光との波長領域の重なりに加えて緑色光と青色光との波長領域の重なりをも小さくし、緑色光および青色光の色純度を高めることができる。よって、これらの高色純度を両立させ、色再現範囲を拡大することが可能となる。
【発明を実施するための最良の形態】
【００２１】
以下、本発明の実施の形態について、図面を参照して詳細に説明する。
【００２２】
図１は、本発明の一実施の形態に係る液晶表示装置の断面構造を表すものである。この液晶表示装置１は、液晶パネル３と、この液晶パネル３の背後（映像の観察側とは逆側）に位置する照明装置２とから構成されている。すなわち、この液晶表示装置１は透過型のものであり、照明装置２から出射されるランプ光ＬＣを利用して、液晶パネル２の表示面に、赤色表示光ＬＯｒ，緑色表示光ＬＯｇ，青色表示光ＬＯｂからなる表示光ＬＯを出射するようになっている。
【００２３】
照明装置２には、光源としての複数（図１では４つ）の冷陰極蛍光ランプ（ＣＣＦＬ）２１が、それぞれ並列して配置されている。また、これら冷陰極蛍光ランプ２１の周囲には、液晶パネル３側を除いて反射板２２が設けられている。これら複数の冷陰極蛍光ランプ２１の液晶パネル３側には、冷陰極蛍光ランプ２１側から順に、拡散シート２３およびプリズムシート２４が設けられている。
【００２４】
冷陰極蛍光ランプ２１は、液晶パネル３に対して白色光を発する光源であり、赤色光を発するための赤色蛍光体と、緑色光を発するための緑色蛍光体と、青色光を発する青色蛍光体とを含んで構成されている。赤色蛍光体はＹＶＯ4：ＥｕまたはＹ（Ｐ，Ｖ）Ｏ4：Ｅｕから構成され、緑色蛍光体はＢａＭｇＡｌ10Ｏ17：Ｅｕ，Ｍｎから構成され、青色蛍光体はＢａＭｇＡｌ10Ｏ17：Ｅｕから構成されている。
【００２５】
図２は、図１の冷陰極蛍光ランプ２１における各色蛍光体の発光スペクトルを表したものである。この図において、横軸は波長λ（ｎｍ）を、縦軸はスペクトル強度（任意単位）を、それぞれ表している。また、赤色発光スペクトルＲ２は赤色蛍光体ＹＶＯ4：Ｅｕ（またはＹ（Ｐ，Ｖ）Ｏ4：Ｅｕ）の発光スペクトルを、緑色発光スペクトルＧ１は緑色蛍光体ＢａＭｇＡｌ10Ｏ17：Ｅｕ，Ｍｎの発光スペクトルを、青色発光スペクトルＢ１は青色蛍光体ＢａＭｇＡｌ10Ｏ17：Ｅｕの発光スペクトルを、それぞれ表している。なお、これらの発光スペクトルの比較例として、従来から用いられている赤色蛍光体Ｙ2Ｏ3：Ｅｕおよび緑色蛍光体ＬａＰＯ4：Ｃｅ，Ｔｂの発光スペクトルをそれぞれ、赤色発光スペクトルＲ１および緑色発光スペクトルＧ１００として表している。
【００２６】
緑色発光スペクトルＧ１では、符号Ｐ１０１〜Ｐ１０３で示したように広範な波長領域を有する緑色発光スペクトルＧ１００と比べて、存在する波長領域が狭くなっている。また、矢印Ｘ１で示したように、緑色発光スペクトルＧ１の波長領域は、緑色発光スペクトルＧ１００の波長領域よりも短波長側に位置している。よって、この緑色発光スペクトルＧ１では、緑色発光スペクトルＧ１００の場合と比べて、赤色発光スペクトルＲ１と重なる波長領域がより狭くなり、その結果、液晶パネル２から出射される緑色表示光ＬＯｇと赤色表示光ＬＯｒとの波長領域の重なりが、より小さくなる。
【００２７】
この緑色発光スペクトルＧ１ではまた、上記のようにその波長領域がより短波長側となることから、緑色発光スペクトルＧ１００の場合と比べて、青色発光スペクトルＢ１と重なる波長領域は広くなる。したがって、青色表示光ＬＯｂのスペクトル特性（青色スペクトル特性）は、以下の条件式（１）〜（３）を満たすように設定されている。青色スペクトル特性がこのように設定されると、緑色表示光ＬＯｇと青色表示光ＬＯｂとの波長領域の重なりも、より小さくなる。
Ｐｂ（５０６ｎｍ）／Ｐｂmax≦０．５５０  ……（１）
Ｐｂ（５３０ｎｍ）／Ｐｂmax≦０．１００  ……（２）
Ｐｂ（５５０ｎｍ）／Ｐｂmax≦０．０２５  ……（３）
ただし、上記条件式（１）〜（３）中では、最大ピーク強度をＰｂmax、波長が５０６ｎｍのときのピーク強度をＰｂ（５０６ｎｍ）、波長が５３０ｎｍのときのピーク強度をＰｂ（５３０ｎｍ）、波長が５５０ｎｍのときのピーク強度をＰｂ（５５０ｎｍ）としている。
【００２８】
また、赤色発光スペクトルＲ２は、赤色発光スペクトルＲ１と比べて短波長側に位置している。よって、この赤色発光スペクトルＲ２では、赤色発光スペクトルＲ１の場合と比べて、緑色発光スペクトルＧ１と重なる波長領域がより狭くなり、この点からも、緑色表示光ＬＯｇと赤色表示光ＬＯｒとの波長領域の重なりが、より小さくなっている。
【００２９】
なお、赤色蛍光体をＹ2Ｏ3：Ｅｕにより構成した場合（赤色発光スペクトルＲ１の場合）には、赤色表示光ＬＯｒのスペクトル特性（赤色スペクトル特性）が、以下の条件式（４），（５）を満たすように設定すればよい。赤色スペクトル特性がこのように設定された場合、緑色表示光ＬＯｇと赤色表示光ＬＯｒとの波長領域の重なりが、より小さくなる。
Ｐｒ（５８０ｎｍ）／Ｐｒmax≦０．２００  ……（４）
Ｐｒ（６００ｎｍ）／Ｐｒmax≦０．８５０  ……（５）
ただし、上記条件式（４），（５）中では、最大ピーク強度をＰｒmax、波長が５８０ｎｍのときのピーク強度をＰｒ（５８０ｎｍ）、波長が６００ｎｍのときのピーク強度をＰｒ（６００ｎｍ）としている。
【００３０】
図１の説明に戻り、反射板２２は、冷陰極蛍光ランプ２１から出射された白色光（ランプ光ＬＣ）を、液晶パネル３側へ反射するためのものである。これにより、冷陰極蛍光ランプ２１から出射されたランプ光ＬＣを、効率的に利用できるようになっている。
【００３１】
拡散シート２３，２５は、液晶パネル３へ向かうランプ光ＬＣを拡散させ、明るさのむらを低減させるためのものである。また、プリズムシート２４は、ランプ光ＬＣの方向を指向させるためのものである。
【００３２】
液晶パネル３は、一対のガラス基板３１Ａ，３１Ｂ（照明装置２側のガラス基板３１Ａおよび観察側のガラス基板３２Ａ）間に多層膜を有する積層構造となっている。この多層膜は具体的には、照明装置２側から順に、各画素に配置された透明画素電極３３と、液晶層３４と、各画素に共通の透明電極３５と、各画素に対応して配置されたカラーフィルタ３６と、各カラーフィルタ３６間に形成されたブラックマトリクス３７とから構成されている。また、これらガラス基板３１Ａ，３２Ａにおける液晶層３４と反対の面側には、それぞれ、偏光板３１Ａ，３１Ｂが形成されている。
【００３３】
偏光板３１Ａ，３１Ｂは光学シャッタの一種であり、ある一定の振動方向の光（偏光）のみを通過させるものである。これら偏光板３１Ａ，３１Ｂはそれぞれ、偏光軸が互いに９０度異なるように配置されており、照明装置２からのランプ光ＬＣが、液晶層３４を介して透過あるいは遮断されるようになっている。
【００３４】
ガラス基板３２Ａ，３２Ｂは、一般に可視光に対して透明な透明基板である。よって、可視光に対して透明なものであれば、ガラス基板には限られない。なお、ガラス基板３１Ａには、透明画素電極３３に電気的に接続された駆動素子としてのＴＦＴ（Thin Film Transistor；薄膜トランジスタ）および配線などを含む駆動回路（図示せず）が形成されている。
【００３５】
透明画素電極３３は、例えばＩＴＯ（Indium Tin Oxide；酸化インジウムスズ）から構成され、各画素の画素電極として機能するものである。また、透明電極３５も例えばＩＴＯから構成され、共通の対向電極として機能するものである。
【００３６】
液晶層３４は、例えば、ＴＮ（Twisted Nematic）モードやＳＴＮ（Super Twisted Nematic）モードなどの液晶から構成され、図示しない駆動回路からの印加電圧に応じて、照明装置２からのランプ光ＬＣを各画素で透過または遮断するためのものである。
【００３７】
ブラックマトリクス３７は、各カラーフィルタ３６の間に配置されており、照射装置２からのランプ光ＬＣを遮断し、液晶パネル３の観察側へ出射しないようにするためのものである。
【００３８】
カラーフィルタ３６は、照明装置２からのランプ光ＬＣを、赤（Ｒ）、緑（Ｇ）および青（Ｂ）の三原色にそれぞれ色分離するためのものであり、白色光であるランプ光ＬＣのうち、赤色波長領域（約５８０〜７００ｎｍ程度の領域）のみを選択的に透過する赤色カラーフィルタと、緑色波長領域（約４６０〜６４０ｎｍ程度の領域）のみを選択的に透過する緑色カラーフィルタと、青色波長領域（約３８０〜４８０ｎｍ程度の領域）のみを選択的に透過する緑色カラーフィルタとから構成されている。このカラーフィルタ３６は、アクリル系樹脂と各色に対応した顔料とを混合すると共にこれらに光重合モノマーと光重合開始剤とを添加し、感光性着色組成物を調整することによって得られる。
【００３９】
アクリル系樹脂としては、アクリル酸、メタクリル酸、メチルアクリレート、メチルメタクリレート、エチルアクリレート、エチルメタクリレート、ブチルアクリレートもしくはブチルメタクリレートなどのアルキルアクリレート、アルキルメタクリレート、環状のシクロヘキシルアクリレート、メタクリレート、ヒドロキシエチルアクリレートまたはメタクリレートなどのうちから３〜５種類程度のモノマーを合成し、分子量を５０００〜１０００００程度とした樹脂が用いられる。
【００４０】
また、赤色カラーフィルタ用の顔料としては、ピグメントナンバーが２５４であるＣ．Ｉ．（カラーインデックス）ピグメントイエロー（Ｐ．Ｙ．）の黄色顔料（Ｐ．Ｙ．２５４）が用いられる。なお、この赤色カラーフィルタによって（例えばその透過特性によって）、前述の条件式（４），（５）を満たすように設定することが可能である。
【００４１】
青色カラーフィルタ用の顔料としては、以下に示すピグメントナンバーからなるＣ．Ｉ．ピグメントブルー（Ｐ．Ｂ．）の青色顔料、および同じく以下に示すピグメントナンバーからなるＣ．Ｉ．ピグメントバイオレット（Ｐ．Ｖ．）の紫色顔料が用いられる。
Ｐ．Ｂ．…１，１：２，９，１４，１５，１５：１，１５：２，１５：３，１５：４，１５：６，１６，１７，１９，２５，２７，２８，２９，３３，３５，３６，５６，５６：１，６０，６１，６１：１，６２，６３，６６，６７，６８，７１，７２，７３，７４，７５，７６，７７，７８，７９
Ｐ．Ｖ．…１，１：１，２，２：２，３，３：１，３：３，５，５：１，１４，１５，１６，１９，２３，２５，２７，２９，３１，３２，３７，３９，４２，４４，４７，４９，５０
【００４２】
ここで、赤色カラーフィルタの場合と同様に、この青色カラーフィルタによって前述の条件式（１）〜（３）を満たすように設定することが可能である。より具体的には、青色カラーフィルタを、青色顔料としてのＰ．Ｂ．１５：６と、紫色顔料としてのＰ．Ｖ．２３とを含んで構成するようにし、これらＰ．Ｂ．１５：６とＰ．Ｖ．２３との含有比率を、３：７から４：６までの範囲内とすることで、条件式（１）〜（３）を満たすように設定することが可能である。Ｐ．Ｂ．１５：６とＰ．Ｖ．２３との含有比率をこのような範囲内に設定することで、青色カラーフィルタの透過特性が調整され、青色スペクトル特性が条件式（１）〜（３）を満たすようになるからである。
【００４３】
なお、これら各色に対応した顔料を感光性着色組成物中に均一に分散させるには、顔料に対して約２〜５重量％程度の少量の分散剤を添加させるのが好ましい。この分散剤としては、具体的には、海面活性剤、顔料の中間体、染料の中間体など、広範囲のものが使用される。また、この分散剤としては、有機色素の誘導体を用いるのが好ましく、この誘導体の母体となる有機色素としては、アゾ系、フタロシアニン系、キナクリドン系、アントラキノン系、ペリレン系、チオインジコ系、ギオキサン系およびピロール系金属錯塩系などが挙げられる。
【００４４】
光重合モノマーとしては、２官能モノマー、３官能モノマー、および多官能モノマーなどが挙げられる。このうち、２官能モノマーとしては、１，６−ヘキサンジオールジアクリレート、エリレングリコールジアクリレート、ネオペンチルグリコールシアクリレート、トリエチレングリコールジアクリレートなどが挙げられる。また、３官能モノマーとしては、トリメチロールプロパントリアクレレート、ペンタエリスリトールトリアクリレートおよびトリス（２−ヒドロキシエチル）イソシアネートなどが挙げられる。また、多官能モノマーとしては、ジトリメチロールプロパンテトラアクリレート、ジペンタエリスリトールペンタアクリレートおよびジペンタエリスリトールヘキサアクリレートなどが挙げられる。光重合モノマーの添加量は特に限定されるものではないが、分散用アクリル系樹脂の約３０〜１２０重量部程度である。
【００４５】
光重合開始剤としては、トリアジン系化合物、アセトフェノン系化合物、ベンゾフェノン系化合物、チオキサンソン系化合物およびイミダゾール系化合物などが挙げられる。
【００４６】
このうち、トリアジン系化合物としては、２，４，６−トリス（トリクロロメチル）−Ｓ−トリアジン、２−（Ｐ−メトキシスチリル）−４，６−ピス（トリクロロメチル）−Ｓ−トリアジン、２フェニル−４，６−ビス（トリクオロロメチル）−Ｓ−トリアジン、２−（ｐ−メトキシフェニル）−４，６−ビス（トリクロロメチル）−Ｓ−トリアジン、２−（ｐ−クロロフェニル）−４，６−ビス（トリクロロメチル）−Ｓ−トリアジン、および２−（４’−メトキシ−１’−ナフチル）−４，６−ヒス（トリクロロメチル）−Ｓ−トリアジンなどが挙げられる。
【００４７】
また、アセトフェノン系化合物としては、２−メチル−２−モルホリノ（４−チオメチルフェニル）プロパン−１−オン、ジエトキシアセトフェノン、２−ヒドロキシ−２−メチル−１−エニル（４−ドデシル）プロパン−１−オンなどが挙げられる。
【００４８】
また、ベンゾフェノン系化合物としては、ベンゾフェノン、４，４−ジエチルアミノベンゾフェノン、３，３−ジメチル−４−メトキシベンゾフェノン、０−ベンゾフェノン安息香酸メチルなどが挙げられる。
【００４９】
また、チオキサンソン系化合物としては、２，４−ジエチルチオキサンソン、２，４−ジイソプロピルチオキサンソン、２，４−ジメチルチオキサンソンなどが挙げられる。
【００５０】
また、イミダゾール系化合物としては、２−（２，３−ジクロロフェノン）−４，５−ジフェニル−イミダゾール二量体、２−（２，３−ジクロロフェニル）−４，５−ビス（３−メトキシフェニル）−イミダゾールニ量体、２−（２，３−ジクロロフェニル）−４，５−ビス（４−メトキシフェニル）−イミダゾールニ量体、２−（２，３−ジクロロフェニル）−４，５−ビス（４−クロロフェニル）−イミダゾールニ量体、２，２’−ビス（２−クロロフェニル）−４，５，４’，５’−テトラフェニル−１−２’−ビイミダゾールなどが挙げられる。
【００５１】
なお、これら光重合開始剤の添加量は特に限定しないが、トリアジン系化合物を１種または２種用いる場合の添加量は、光重合モノマーの約５〜４０重量部程度とするのが好ましく、約１０〜２５重量部程度を１種または２種添加して用いるのがより好ましい。なお、この際にトリアジン系化合物からなる他の光重合開始剤を混合して用いるようにしてもよい。また、全体量としては、光重合モノマーの約１０〜２５重量部程度で使用することが好ましい。
【００５２】
また、これらを混合する際の溶剤としては、メタノール、エタノール、トルエン、キシレン、エチルセルソルブ、エチルセロソルブアセテート、ジグライム、シクロヘキサノン、エチルベンゼン、酢酸イソアミル、酢酸アミル、プロピレングリコールモノメチルエーテル、プロピレングリコールモノエチルエーティル、ジエチレングリコール、ジエチレングリコールモノメチルエーテル、ジエチレングリコールモノエチルエーテル、トリエチレングリコール、トリエチレングリコールモノメチルエーテル、トリエチレングリコールモノエチルエーテル、液体ポリエチレングリコール、１−メトキシ−２−プロパノール、ジプロピレングリコール、ジプロピレングリコールモノメチルエーテルまたは乳酸エチルなどが用いられる。なお、樹脂のモノマー組成、光重合モノマー、光重合開始剤などによって溶解性が異なるので、単一または複数の溶剤組成の溶剤を適宜選択するのが好ましい。
【００５３】
次に、このような構成からなる液晶表示装置１の製造方法の一例について、照明装置２と液晶パネル３とに分けて説明する。
【００５４】
照明装置２は、例えば以下のようにして製造することができる。
【００５５】
まず、冷陰極蛍光ランプ２１を以下のようにして形成する。具体的にはまず、ニトロセルロースを有機溶剤に溶解させた溶液に、上述した材料よりなる各色蛍光体を混合し、サスペンションを作製する。続いてこのサスペンションをガラス管に流し込んで乾燥させ、中に水銀または希ガスからなる励起ガスを封入し、電極を取り付けることにより、冷陰極蛍光ランプ２１を作製する。
【００５６】
次いで、複数の冷陰極蛍光ランプ２１を並列して配置し、これら冷陰極蛍光ランプ２１の周囲に、別途作成した反射板２２、拡散シート２３およびプリズムシート２４を配置することで、図１に示した照明装置２が完成する。
【００５７】
一方、液晶パネル３は、例えば以下のようにして製造することができる。
【００５８】
まず、上述した材料よりなるガラス基板３２Ａの裏面に、例えば粘着剤を用いて、偏光板３１Ａを貼り付ける。続いて、このガラス基板３２Ａの表面に、例えば蒸着法、スパッタリング法またはＣＶＤ（Chemical Vapor Deposition；化学的気相成長）法、ならびに例えばフォトリソグラフィおよびエッチングにより、上述した材料よりなる所定形状の透明画素電極３３を形成する。続いて、ガラス基板３２Ａおよび透明画素電極３３上に、例えばスピン法により、図示しない配向膜を例えば約５０ｎｍの厚さで形成し、乾燥させる。
【００５９】
次いで、上述した材料よりなるガラス基板３２Ｂの裏面に、例えば粘着剤を用いて、偏光板３１Ｂを貼り付ける。続いて、このガラス基板３２Ｂの表面に、例えば蒸着法、スパッタリング法またはＣＶＤ法、ならびに例えばフォトリソグラフィおよびエッチングにより、所定形状のブラックマトリクス３７を形成する。
【００６０】
次いで、各色用のカラーフィルタ３６をそれぞれ、以下のようにして形成する。まず、上述した材料よりなるアクリル系樹脂を上述した材料よりなる溶剤に溶解し、数時間程度反応させることで、樹脂を作製する。続いて、この樹脂を再び溶剤で希釈化し、希釈樹脂を形成する。続いて、この希釈樹脂に、上述した材料よりなる各色に対応した顔料をそれぞれ混合すると共に分散剤を添加し、これを３本のロールで混練することで、各色に対応した着色ペーストを形成する。続いて、これら着色ペーストに、それぞれ上述した材料よりなる光重合モノマーおよび光重合開始剤を添加し、さらに上記希釈樹脂を加えることで、感光性カラーフィルタスラリーを形成する。続いて、ガラス基板３２Ｂおよびブラックマトリクス３７上に、この感光性カラーフィルタスラリーを、例えばスピンコート法により塗布形成し、乾燥させる。続いて、これを例えば７０℃の温度で例えば３０分間程度ベークする。そして、これをマスクを用いて露光し、その後アルカリ洗浄し、例えば２５０℃の温度で例えば３０分間程度乾燥させ、所定のパターニングを行う。このようにして、例えば約２．５μｍ程度の厚さからなる各色に対応したカラーフィルタ３６が、それぞれ形成される。
【００６１】
次いで、これらカラーフィルタ３６およびブラックマトリクス３７上に、例えば蒸着法、スパッタリング法またはＣＶＤ法により、上述した材料よりなる透明電極３５を例えば約１３０ｎｍの厚さで形成し、乾燥させる。続いて、この透明電極３５上に、例えばスピン法により、図示しない配向膜を例えば約５０ｎｍの厚さで形成し、乾燥させる。
【００６２】
次いで、ガラス基板３２Ａとガラス基板３２Ｂとを、透明画素電極３３と透明電極３５とが対向するようにして、球状あるいは柱状のスペーサ（図示せず）を挟んで重ね合わせ、紫外線硬化樹脂などにより接着する。続いて、これらガラス基板３２Ａおよびガラス基板３２Ｂの間に、上述したモードからなる液晶を注入し、液晶層３４を形成することで、図１に示した液晶パネル３が完成する。
【００６３】
最後に、このようにして製造した照明装置２と液晶パネル３とを向かい合わせ、ねじで固定することにより貼り合わせる。以上により、図１に示した液晶表示装置１が完成する。
【００６４】
本実施の形態の液晶表示装置では、赤色蛍光体、緑色蛍光体および青色蛍光体を含む冷陰極蛍光ランプ２１から、白色光であるランプ光ＬＯが出射される。このランプ光ＬＯは、反射板２２によって液晶パネル３側へ出射され、拡散シート２３によってその明るさのむらが低減され、プリズムシート２４によってその方向が指向される。そして液晶パネル３へ入射したランプ光ＬＯは、映像信号に基づいて各透明画素電極３３と透明電極３５との間に印加される電圧によって変調され、各色に対応したカラーフィルタ３６によって色分離される。よって、液晶パネル２の観察側の表示面に、赤色表示光ＬＯｒ，緑色表示光ＬＯｇ，青色表示光ＬＯｂからなる表示光ＬＯが出射され、カラーの映像表示が行われる。
【００６５】
ここで、緑色蛍光体がＢａＭｇＡｌ10Ｏ17：Ｅｕ，Ｍｎから構成されているので、冷陰極蛍光ランプ２１における緑色発光スペクトルＧ１では、緑色蛍光体がＬａＰＯ4：Ｃｅ，Ｔｂから構成されている場合の緑色発光スペクトルＧ１００と比べて、波長領域が短波長側となると共に、スペクトル幅も狭くなる。その結果、緑色表示光ＬＯｇと赤色表示光ＬＯｒとの波長領域の重なりが、より小さくなる。また、青色表示光ＬＯｂのスペクトル特性（青色スペクトル特性）が上記条件式（１）〜（３）を満たすように設定されているので、緑色発光スペクトルＧ１００の場合と比べて、緑色表示光ＬＯｇと青色表示光ＬＯｂとの波長領域の重なりも、より小さくなる。
【００６６】
以上のように、本実施の形態では、冷陰極蛍光ランプ２１の緑色蛍光体をＢａＭｇＡｌ10Ｏ17：Ｅｕ，Ｍｎから構成すると共に、青色スペクトル特性が上記条件式（１）〜（３）を満たすようにしたので、緑色表示光ＬＯｇと青色表示光ＬＯｂとの波長領域の重なりに加えて緑色表示光ＬＯｇと青色表示光ＬＯｂとの波長領域の重なりをも小さくし、後述の実施例からも明らかなように、緑色表示光ＬＯｇおよび青色表示光ＬＯｂの色純度を高めることができる。よって、これらの高色純度を両立させ、色再現範囲を拡大することが可能となる。
【００６７】
また、青色表示光ＬＯｂの純度を高めて色再現範囲を広げたので、放送規格であるＮＴＳＣを満たすことができ、緑色蛍光体としてＢａＭｇＡｌ10Ｏ17：Ｅｕ，Ｍｎを用いた場合でも、自然界の青色を問題なく表現することができる。
【００６８】
また、青色カラーフィルタを、Ｐ．Ｂ．１５：６（青色顔料）とＰ．Ｖ．２３（紫色顔料）とを含んで構成するようにし、これらＰ．Ｂ．１５：６とＰ．Ｖ．２３との含有比率を３：７から４：６までの範囲内にするようにしたので、この青色カラーフィルタの透過率によって、青色スペクトル特性を調整することができる。よって、青色カラーフィルタを用いて上記条件式（１）〜（３）を満たすようにし、青色表示光ＬＯｂの色純度を高めることが可能となる。
【００６９】
また、冷陰極蛍光ランプ２１の赤色蛍光体をＹＶＯ4：ＥｕまたはＹ（Ｐ，Ｖ）Ｏ4：Ｅｕから構成するようにしたので、Ｙ2Ｏ3：Ｅｕから構成した場合と比べて波長領域を短波長側へ移すことができ、緑色表示光ＬＯｇと赤色表示光ＬＯｒとの波長領域の重なりを小さくすることができる。よって、赤色表示光ＬＯｒの色純度をも高めることができ、色再現範囲をさらに拡大することが可能となる。
となる。
【００７０】
さらに、赤色蛍光体を従来のようにＹ2Ｏ3：Ｅｕから構成した場合でも、例えば赤色カラーフィルタの透過率によって上記条件式（４），（５）を満たすようにすれば、赤色スペクトル特性を調整することができ、ＹＶＯ4：ＥｕまたはＹ（Ｐ，Ｖ）Ｏ4：Ｅｕから構成した場合と同様に、緑色表示光ＬＯｇと赤色表示光ＬＯｒとの波長領域の重なりを小さくすることができる。よって、色再現範囲を拡大することができ、赤色蛍光体をＹ2Ｏ3：Ｅｕから構成した場合でも、自然界の青色を問題なく表現することができる。
【実施例】
【００７１】
さらに、本発明の具体的な実施例について説明する。
【００７２】
（実施例１）
図１に示した構造の液晶表示装置において、全てのカラーフィルタ３６を青色カラーフィルタとしたものを、以下のようにして作製した。
【００７３】
まず、青色カラーフィルタを以下のようにして作製した。アクリル系樹脂として、メタクリル酸１５部、ブチルアクリレート３５部およびブチルメタクリレート５０部をそれぞれ、エチルセルソルブ（溶剤）２８０部に溶解し、窒素雰囲気下で溶解性を高めるためアゾビスイソブチルニトリル０．８部を加えた。これを７０℃の温度のもとで５時間反応させ、得られた樹脂をさらにエチルセロソルブ（溶剤）で希釈し、希釈樹脂とした。
【００７４】
次に、この希釈樹脂５０ｇに対して、青色顔料としてのＰ．Ｂ．１５：６を４．０ｇ、および紫色顔料としてのＰ．Ｖ．を６．０ｇ、それぞれ混合し、さらに溶媒としてのシクロヘキサンを３０ｇおよび分散剤を１ｇ添加した。そしてこれを３本のロールで混練することにより、青色に対応した着色ペーストを作製した。
【００７５】
次に、この着色ペースト５０ｇに対して、光重合モノマー（多官能モノマー）としてジぺンタエリスリトールペンタアクリレートを５ｇ、光重合開始剤として、２−メチル−１−（４−（メチルチオ）フェニル）−２−モルホリノ-プロパン−１−オンを０．８ｇ、およびメトキシスチリルトリアジンを０．２ｇをそれぞれ加え、さらに上記希釈樹脂を５ｇ加えることにより、感光性カラーフィルタスラリーを作製した。
【００７６】
次に、別途作製したガラス基板３２Ｂおよびブラックマトリクス３７上に、この感光性カラーフィルタスラリーをスピンコート法で塗布形成し、乾燥させた。その後、これを７０℃の温度のもとで３０分間ベークした。そして、これをマスクを用いて３８０ｍＪ／ｃｍ2の照射強度で露光し、その後アルカリ洗浄し、２５０℃の温度で３０分間乾燥させ、所定のパターニングを行った。このようにして、２．５μｍ程度の厚さからなる青色カラーフィルタを形成した。
【００７７】
次に、この青色カラーフィルタおよびブラックマトリクス３７上に、スパッタ法により、ＩＴＯからなる透明電極３５を約１３０ｎｍの厚さで形成し、その後、２３０℃の温度で１時間乾燥させた。そして、この透明電極３５上に、スピン法により、配向膜を５０ｎｍの厚さで形成し、その後乾燥させた。
【００７８】
次に、ガラス基板３２Ａとガラス基板３２Ｂとを、透明画素電極３３と透明電極３５とが対向するようにしてスペーサを挟んで重ね合わせ、接着した。そしてこれらガラス基板３２Ａおよびガラス基板３２Ｂの間に液晶を注入し、液晶層３４を形成した。このようにして、液晶パネル３を作製した。
【００７９】
最後に、冷陰極蛍光ランプ２１の赤色蛍光体をＹＶＯ4：Ｅｕ、緑色蛍光体をＢａＭｇＡｌ10Ｏ17：Ｅｕ，Ｍｎ、および青色蛍光体をＢａＭｇＡｌ10Ｏ17：Ｅｕからなるようにして別途作製した照明装置２と、この液晶パネル３とを向かい合わせ、ねじで固定して貼り合わせることで、液晶表示装置とした。
【００８０】
（実施例２）
青色顔料としてのＰ．Ｂ．１５：６を３．０ｇ、および紫色顔料としてのＰ．Ｖ．を７．０ｇとした以外は、実施例１と同様にして青色カラーフィルタおよび液晶表示装置を作製した。
【００８１】
（比較例１）
実施例１，２に対する比較例として、青色顔料としてのＰ．Ｂ．１５：６を６．０ｇ、および紫色顔料としてのＰ．Ｖ．を４．０ｇとした以外は、実施例１と同様にして青色カラーフィルタおよび液晶表示装置を作製した。
【００８２】
（比較例２）
同じく実施例１，２に対する比較例として、青色顔料としてのＰ．Ｂ．１５：６を４．５ｇ、および紫色顔料としてのＰ．Ｖ．を５．５ｇとした以外は、実施例１と同様にして青色カラーフィルタおよび液晶表示装置を作製した。
【００８３】
（評価）
これら実施例１，２および比較例１，２の液晶表示装置について、青色表示光ＬＯｂのスペクトル強度および色度点（ｘ，ｙ座標）を調べた。表１は、実施例１，２および比較例１，２の液晶表示装置について、青色カラーフィルタにおける各顔料の構成比、波長λ＝５０６ｎｍ，５３０ｎｍ，５５０ｎｍにおける青色表示光ＬＯｂの規格化されたスペクトル強度、および青色表示光ＬＯｂの色度点（ｘ，ｙ座標）をそれぞれまとめたものである。
【００８４】
【表１】
2006322991.tif 000003
【００８５】
また、図３は、緑色蛍光体ＢａＭｇＡｌ10Ｏ17：Ｅｕ，Ｍｎの発光スペクトルと青色表示光ＬＯｇの透過スペクトルとの位置関係を表したものであり、図中の符号Ｇ１はＢａＭｇＡｌ10Ｏ17：Ｅｕ，Ｍｎの緑色発光スペクトルを、符号Ｂ２１，Ｂ２２は比較例１，実施例２における青色表示光ＬＯｇの透過スペクトルを、それぞれ表している。また、図４は、青色表示光ＬＯｂの規格化されたスペクトル強度と色度点との関係を表したものであり、（Ａ）は波長λ＝５０６ｎｍでの特性を、（Ｂ）はλ＝５３０ｎｍでの特性を、（Ｃ）はλ＝５５０ｎｍでの特性を、それぞれ表している。また、図５は、青色表示光ＬＯｂの色度点をｘｙ色度図で表したものであり、図中の符号４０〜４２はそれぞれ、ＮＴＳＣ，比較例１および実施例２の色再現範囲を、符号Ｂ３０〜Ｂ３２はそれぞれ、ＮＴＳＣ，比較例１および実施例２における青色表示光ＬＯｂの色度点を、符号５は自然界における物体の色度点を、表している。
【００８６】
表１に示したように、青色顔料Ｐ．Ｂ．１５：６と紫色顔料Ｐ．Ｖ．２３との含有比率が３：７から４：６までの範囲内にある実施例１，２では、含有比率がこの範囲外にある比較例１，２（含有比率がそれぞれ、６：４，４．５：５．５）と比較して、波長λ＝５０６ｎｍ，５３０ｎｍ，５５０ｎｍにおける青色表示光ＬＯｂの規格化されたスペクトル強度がいずれも低下している。その結果、実施例１，２では上記条件式（１）〜（３）を満たしている（Ｐｂ（５０６ｎｍ）／Ｐｂmax≦０．５５０、Ｐｂ（５３０ｎｍ）／Ｐｂmax≦０．１００、Ｐｂ（５５０ｎｍ）／Ｐｂmax≦０．０２５）一方、比較例１，２では、上記条件式（１）〜（３）を満たしていない。したがって、青色顔料Ｐ．Ｂ．１５：６と紫色顔料Ｐ．Ｖ．２３との含有比率を３：７から４：６までの範囲内に設定することにより、青色表示光ＬＯｂのスペクトル特性（青色スペクトル特性）が上記条件式（１）〜（３）を満たすようになり、図３に矢印Ｘ２で示したように、緑色蛍光体ＢａＭｇＡｌ10Ｏ17：Ｅｕ，Ｍｎの発光スペクトルと青色表示光ＬＯｂの透過スペクトルＢ２１，Ｂ２２との波長領域の重なりが小さくなる。よって、緑色表示光ＬＯｇと青色表示光ＬＯｂとの波長領域の重なりも小さくなり、表１および図４に示したように、実施例１，２では比較例１，２と比較して、青色表示光ＬＯｂの色度点のｙ値が増加していることが分かる（ｘ値はほとんど変化なし）。つまり、青色表示光ＬＯｂの色純度が高まり、図５に示したように、実施例１，２では比較例１，２と比較して、色再現範囲が拡大している。よって、ＮＴＳＣの色再現範囲４０および比較例１の色再現範囲４１では、自然界における物体の色度点５を完全には表現できていない一方、実施例２では、これを完全に表現できるようになっていることが分かる。また、表１および図４によれば、紫色顔料Ｐ．Ｖ．２３の含有比率が高くなるに従って青色表示光ＬＯｂの色度点のｙ値が増加し、色純度が高まっていることも分かる。なお、これら実施例１，２および比較例１，２において、ＮＴＳＣ比をそれぞれ調べたところ、実施例１では９２％、実施例２では９４％、比較例１では７７％、比較例２では８０％であった。よってこの結果からも、実施例１，２では比較例１，２と比べて色再現範囲が拡大していること、また、紫色顔料Ｐ．Ｖ．２３の含有比率が高くなるに従って色再現範囲が拡大していることが分かる。
【００８７】
なお、図６は、図５のｘｙ色度図において、冷陰極蛍光ランプ２１の赤色蛍光体を従来のようにＹ2Ｏ3：Ｅｕから構成すると共に、赤色カラーフィルタの透過率によって上記条件式（４），（５）を満たすようにした場合の色再現範囲４３および青色表示光ＬＯｂの色度点Ｂ３３を追加したものである。図６によれば、この場合の青色表示光ＬＯｂの色度点Ｂ３３は、実施例２における色度点Ｂ３２と比較してほとんど変わらない一方、この場合の色再現範囲４３は、図中の矢印Ｘ４で示したように、実施例２における色再現範囲４２と比べて、赤色表示光ＬＯｒの色純度低下に起因して狭くなっている。しかしながら、赤色表示光ＬＯｒのスペクトル特性（赤色スペクトル特性）が上記条件式（４），（５）を満たしているので、緑色表示光ＬＯｇと赤色表示光ＬＯｒとの波長領域の重なりが小さくなり、その結果、赤色蛍光体をＹＶＯ4：Ｅｕから構成した実施例２と同様に、依然として自然界における物体の色度点５を完全に表現できていることが分かる。
【００８８】
以上、実施の形態および実施例を挙げて本発明を説明したが、本発明はこれらの実施の形態等に限定されるものではなく、種々の変形が可能である。例えば、上記実施の形態等では、液晶表示装置の構成を具体的に挙げて説明したが、全ての層を備える必要はなく、また、他の層を備えていてもよい。
【００８９】
また、上記実施の形態等で説明した各層の材料および厚み、または成膜方法および成膜条件などは限定されるものではなく、他の材料および厚みとしてもよく、また他の成膜方法および成膜条件としてもよい。
【００９０】
また、上記実施の形態等では、青色カラーフィルタや赤色カラーフィルタの材料構成によって透過率を調整し、上記条件式（１）〜（３）や条件式（４），（５）を満たすようにした場合を説明したが、例えば青色カラーフィルタや赤色カラーフィルタの膜厚によって、その透過率を調整するようにしてもよい。また、例えば照明装置２と液晶パネル３との間、またはこの液晶パネル３内に、表示光ＬＯのスペクトル特性（透過率）を調整する調整層（例えば、拡散板やＮＤ（Neutral Density）フィルタなど）を別途設け、これによって上記条件式（１）〜（３）や条件式（４），（５）を満たすようにしてもよい。このように構成した場合でも、上記実施の形態等と同様の効果を得ることができる。
【００９１】
さらに、上記実施の形態等では、アクティブマトリクス型の液晶表示装置の場合について説明したが、本発明は単純マトリクス駆動の場合にも適用できる。
【図面の簡単な説明】
【００９２】
【図１】本発明の一実施の形態に係る液晶表示装置の構成例を表す断面図である。
【図２】図１の冷陰極蛍光ランプにおける各色蛍光体の発光スペクトルを表す特性図である。
【図３】緑色蛍光体の発光スペクトルと青色光の透過スペクトルとの位置関係を説明するための特性図である。
【図４】青色光のスペクトル強度と色度点との関係を表す特性図である。
【図５】青色光の色度点の一例を色度図で表した特性図である。
【図６】青色光の色度点の他の例を色度図で表した特性図である。
【図７】従来の液晶表示装置における各色蛍光体の発光スペクトルを表す特性図である。
【符号の説明】
【００９３】
１…液晶表示装置、２…照明装置、２１…冷陰極蛍光ランプ、２２…反射板、２３…拡散シート、２４…プリズムシート、２５…拡散シート、３…液晶パネル、３１Ａ，３１Ｂ…偏光板、３２Ａ，３２Ｂ…ガラス基板、３３…透明画素電極、３４…液晶層、３５…透明電極、３６…カラーフィルタ、３７…ブラックマトリクス、４０〜４３…色再現範囲、５…自然界における物体の色度点、ＬＣ…ランプ光、ＬＯ…表示光、ＬＯｒ…赤色表示光、ＬＯｇ…緑色表示光、ＬＯｂ…青色表示光、Ｒ１，Ｒ２…赤色発光スペクトル、Ｇ１…緑色発光スペクトル、Ｂ１…青色発光スペクトル、Ｂ２１，Ｂ２２…青色透過スペクトル、Ｂ３０〜Ｂ３３…青色光の色度点。
【図１】
2006322991.tif 000004
【図２】
2006322991.tif 000005
【図３】
2006322991.tif 000006
【図４】
2006322991.tif 000007
【図５】
2006322991.tif 000008
【図６】
2006322991.tif 000009
【図７】
2006322991.tif 000010